(57)【要約】【課題】Ｘ線撮影後の除去が簡単で、単にペースト状組成物を充填するだけの操作なので煩雑な手続きが不要であり、それにも拘わらず少量でも十分なＸ線造影性を有する歯科用Ｘ線造影性ペースト組成物を提供する。【解決手段】歯科用Ｘ線造影性ペースト組成物を、(ａ)多価アルコール：３〜２５重量％と、(ｂ)該多価アルコール及び水に溶解・膨潤する粉状高分子物質：０.５〜１０重量％と、(ｃ)水：１０〜３０重量％と、(ｄ)粉状のＸ線造影材：２５〜８０重量％とを含有しており、(ａ)多価アルコールと(ｃ)水との合計重量が(ｂ)粉状高分子物質の重量の３〜２５倍であるように構成する。更に、(ｅ)フッ素化合物：０.０１〜５重量％や、(ｆ)添加剤として緩衝材，甘味料，着色料，保存料，防腐剤，防カビ剤，ｐＨ調整剤，香料から選ばれる１種又は２種以上：１５重量％以下を含有させてもよい。【選択図】なし【特許請求の範囲】
【請求項１】
(ａ)多価アルコール：３〜２５重量％と、
(ｂ)該多価アルコール及び水に溶解・膨潤する粉状高分子物質：０.５〜１０重量％と、
(ｃ)水：１０〜３０重量％と、
(ｄ)粉状のＸ線造影材：２５〜８０重量％とを含有しており、
(ａ)多価アルコールと(ｃ)水との合計重量が(ｂ)粉状高分子物質の重量の３〜２５倍であることを特徴とする歯科用Ｘ線造影性ペースト組成物。
【請求項２】
(ｅ)フッ素化合物を更に０.０１〜５重量％含有している請求項１に記載の歯科用Ｘ線造影性ペースト組成物。
【請求項３】
(ｆ)添加剤を更に１５重量％以下含有している請求項１又は２に記載の歯科用Ｘ線造影性ペースト組成物。
【請求項４】
(ｆ)添加剤が、緩衝材，甘味料，着色料，保存料，防腐剤，防カビ剤，ｐＨ調整剤，香料から選ばれる１種又は２種以上である請求項３に記載の歯科用Ｘ線造影性ペースト組成物。
【請求項５】
(ｄ)粉状のＸ線造影材が、硫酸バリウム，タングステン酸カルシウム，酸化ストロンチウム，酸化ジルコニウム，酸化ビスマス，酸化ランタン，酸化亜鉛，リン酸ジルコニウム，次炭酸ビスマス，硫酸ビスマス，ケイ酸ジルコニウム，フッ化イッテルビウム，ストロンチウムガラス,バリウムガラスから選ばれる１種又は２種以上である請求項１から４のいずれか１項に記載の歯科用Ｘ線造影性ペースト組成物。
【請求項６】
(ａ)多価アルコールが、グリセリン、ジグリセリン、プロピレングリコール、ジプロピレングリコール、ブタンジオール、ペンタンジオール、ブチレングリコール、エチレングリコール、ジエチレングリコール、トリエチレングリコールから選ばれる１種又は２種以上である請求項１から５のいずれか１項に記載の歯科用Ｘ線造影性ペースト組成物。
【請求項７】
(ｂ)多価アルコール及び水に溶解・膨潤する粉状高分子物質が、カルボキシメチルセルロース，カルボキシメチルセルロースナトリウム，カルボキシメチルセルロースカルシウム，メチルセルロース，ヒドロキシエチルセルロース，ヒドロキシメチルセルロース，ヒドロキシプロピルセルロースのセルロース化合物から選ばれる１種又は２種以上である請求項１から６のいずれか１項に記載の歯科用Ｘ線造影性ペースト組成物。
【発明の詳細な説明】
【技術分野】
【０００１】
本発明は、歯牙診察時のＸ線撮影において、小さな窩洞や脱灰部位を確認し易くするために一時的に窩洞や脱灰部の凹部に充填し、Ｘ線撮影後は水洗やスケーラ等の歯科用器具の使用により簡単に除去でき、しかもＸ線造影性に優れた歯科用Ｘ線造影性ペースト組成物に関するものである。
【背景技術】
【０００２】
Ｘ線撮影による診断は、歯科界において一般的で且つ重要な診断方法である。例えば保存修復時に、齲蝕による脱灰の様子や窩洞の様子を確認するために、脱灰部位や窩洞にＸ線造影性を持つ組成物を充填してＸ線撮影を行う。このＸ線造影性を持つ組成物として、従来は仮封材として販売されていた組成物を流用していた。この従来の仮封材には熱可塑性樹脂（例えばテンポラリーストッピング）、水硬性仮封材、仮封セメント（例えばユージノールセメント、脂肪酸セメント、ポリカルボン酸セメント等）、レジン系仮封材等がある（例えば、特許文献１〜４参照。）。
【０００３】
しかしながら、仮封材は充填してから数日間〜１週間ほど口腔内に残すことを目的として作られており、充填後には硬化して窩洞内に留まるように設計されているので、歯科用インスツルメントの先端さえ入らないような小さな窩洞からの除去が困難という問題があった。また従来の仮封材では操作性が悪いという問題もあった。例えば、セメント系仮封材では粉成分と液成分との練和が必要であったり、レジン系仮封材ではレジンを光硬化させるために光照射器を用いた光照射の操作が必要であったり、熱可塑性樹脂では軟化させるために加熱をする必要がある等、煩雑な手続きが必要であったのである。更に仮封材の本来の目的にはＸ線造影性が必要とされないために、小さな窩洞や脱灰部位に少量適用する場合には造影が十分ではないという問題もあった。
【０００４】
【特許文献１】特開平６−６５０２０号公報
【特許文献２】特開平８−１８８５１６号公報
【特許文献３】特開平９−７７６２５号公報
【特許文献４】特開２００２−２７５０１７号公報
【発明の開示】
【発明が解決しようとする課題】
【０００５】
そこで本発明は、撮影後の除去が簡単で、単にペースト状組成物を充填するだけの操作なので煩雑な手続きが不要であり、それにも拘わらず少量でも十分なＸ線造影性を有する歯科用Ｘ線造影性ペースト組成物を提供することを課題とする。
【課題を解決するための手段】
【０００６】
本発明者等は前記課題を解決するために鋭意検討した結果、多価アルコールと、この多価アルコール及び水に溶解・膨潤する粉状高分子物質と、水と、粉状のＸ線造影材とを含有しており、多価アルコールと水との合計重量が粉状高分子物質の重量の所定の割合とした歯科用Ｘ線造影性ペースト組成物とすると、小さな窩洞や脱灰部位に速やかに充填することができ、更に水洗やスケーラ等の歯科用器具の使用によって簡単に窩洞から除去できることを見出して本発明を完成した。
【０００７】
即ち本発明は、
(ａ)多価アルコール：３〜２５重量％と、
(ｂ)該多価アルコール及び水に溶解・膨潤する粉状高分子物質：０.５〜１０重量％と、
(ｃ)水：１０〜３０重量％と、
(ｄ)粉状のＸ線造影材：２５〜８０重量％とを含有しており、
(ａ)多価アルコールと(ｃ)水との合計重量が(ｂ)粉状高分子物質の重量の３〜２５倍であることを特徴とする歯科用Ｘ線造影性ペースト組成物であり、
(ｅ)フッ素化合物を更に０.０１〜５重量％含有している場合や、
(ｆ)添加剤を更に１５重量％以下含有している場合があり、この添加剤としては、緩衝材，甘味料，着色料，保存料，防腐剤，防カビ剤，ｐＨ調整剤，香料から選ばれる１種又は２種以上が挙げられる。
【０００８】
このような歯科用Ｘ線造影性ペースト組成物において、(ｄ)粉状のＸ線造影材としては、硫酸バリウム，タングステン酸カルシウム，酸化ストロンチウム，酸化ジルコニウム，酸化ビスマス，酸化ランタン，酸化亜鉛，リン酸ジルコニウム，次炭酸ビスマス，硫酸ビスマス，ケイ酸ジルコニウム，フッ化イッテルビウム，ストロンチウムガラス，バリウムガラスから選ばれる１種又は２種以上が使用でき、(ａ)多価アルコールとしては、グリセリン、ジグリセリン、プロピレングリコール、ジプロピレングリコール、ブタンジオール、ペンタンジオール、ブチレングリコール、エチレングリコール、ジエチレングリコール、トリエチレングリコールから選ばれる１種又は２種以上が使用でき、(ｂ)多価アルコール及び水に溶解・膨潤する粉状高分子物質としては、カルボキシメチルセルロース，カルボキシメチルセルロースナトリウム，カルボキシメチルセルロースカルシウム，メチルセルロース，ヒドロキシエチルセルロース，ヒドロキシメチルセルロース，ヒドロキシプロピルセルロースのセルロース化合物から選ばれる１種又は２種以上が好ましく使用できる。
【発明の効果】
【０００９】
本発明に係る歯科用Ｘ線造影性ペースト組成物は、水及び水溶性の物質と粉状のＸ線造影材とを主成分とするものであるから、撮影後は特に水洗やスケーラ等の歯科用器具の使用によって除去が簡単で煩雑な手続きが不要でありながら操作性に優れ、更に粉状のＸ線造影材を多量に含有しているので少量でも十分なＸ線造影性を持つ優れた歯科用Ｘ線造影性ペースト組成物である。
【発明を実施するための最良の形態】
【００１０】
以下、本発明に係る歯科用Ｘ線造影性ペースト組成物について説明する。
(ａ)成分である多価アルコールは、歯科用Ｘ線造影性ペースト組成物の乾燥を防止し，湿潤性を持たせ、歯科用Ｘ線造影性ペースト組成物を長時間安定させるために必要である。この多価アルコールとしては、グリセリン、ジグリセリン、プロピレングリコール、ジプロピレングリコール、ブタンジオール、ペンタンジオール、ブチレングリコール、エチレングリコール、ジエチレングリコール、トリエチレングリコールから選ばれる１種又は２種以上が好ましく使用でき、その配合量は歯科用Ｘ線造影性ペースト組成物全体の３〜２５重量％である。３重量％未満では歯科用Ｘ線造影性ペースト組成物中で後述するＸ線造影剤が分離してしまい長期保存ができず、２５重量％を超えて配合すると後述する(ｄ)成分である粉状のＸ線造影材の配合量が少なくなってＸ線造影性が低下する。
【００１１】
(ｂ)成分である多価アルコール及び水に溶解・膨潤する粉状高分子物質は、(ａ)成分である多価アルコール及び後述する(ｃ)成分である水に溶解・膨潤して後述する(ｄ)成分である粉状のＸ線造影材の沈降を防止するために必要である。この粉状高分子物質としては、カルボキシメチルセルロース，カルボキシメチルセルロースナトリウム，カルボキシメチルセルロースカルシウム，メチルセルロース，ヒドロキシエチルセルロース，ヒドロキシメチルセルロース，ヒドロキシプロピルセルロースのセルロース化合物から選ばれる１種又は２種が好ましく使用でき、その配合量は歯科用Ｘ線造影性ペースト組成物全体の０.５〜１０重量％である。０.５重量％未満では歯科用Ｘ線造影性ペースト組成物の粘度が低く、窩洞への充填後に簡単に流されてしまい、１０重量％を超えて配合すると歯科用Ｘ線造影性ペースト組成物の粘度が高く小さな窩洞への充填が難しくなってしまう。
【００１２】
(ｃ)成分である水は、(ｂ)成分である粉状高分子物質を(ａ)成分である多価アルコールと共に溶解・膨潤させる溶媒の役目をなすと共に(ａ)成分である多価アルコールの刺激性を低下させるものとして必要であり、(ｂ)成分である粉状高分子物質の溶解率が(ａ)成分である多価アルコールより高いので価格の高い(ａ)成分である多価アルコールの使用量を低下させるのにも貢献する。その配合量は歯科用Ｘ線造影性ペースト組成物全体の１０〜３０重量％である。１０重量％未満では歯科用Ｘ線造影性ペースト組成物の粘度が高くなり過ぎて操作性が悪くなり窩洞に充填し難くなる傾向があり、３０重量％を超えて配合すると他の成分の総合的な配合割合が減り、例えば(ｄ)成分である粉状のＸ線造影性の効果が減少してしまう虞がある。
【００１３】
そして、(ａ)成分である多価アルコールと(ｃ)成分である水との合計重量は(ｂ)成分である粉状高分子物質の重量の３〜２５倍であることが必要である。これは、(ａ)成分である多価アルコールと(ｃ)成分である水との合計重量、即ち液成分の合計重量が(ｂ)成分である粉状高分子物質の重量の３倍未満では(ｂ)成分である粉状高分子物質が液成分中に完全に溶解・膨潤しないか、又は溶解・膨潤しても歯科用Ｘ線造影性ペースト組成物の粘度が高くなり過ぎて(ｄ)成分である粉状のＸ線造影性を歯科用Ｘ線造影性ペースト組成物中に均一に分散混合することができないからである。
【００１４】
(ｄ)成分である粉状のＸ線造影材は、本発明の主目的であるＸ線造影性を与えるために必要であり、硫酸バリウム，タングステン酸カルシウム，酸化ストロンチウム，酸化ジルコニウム，酸化ビスマス，酸化ランタン，酸化亜鉛，リン酸ジルコニウム，次炭酸ビスマス，硫酸ビスマス，ケイ酸ジルコニウム，フッ化イッテルビウム，ストロンチウムガラス，バリウムガラスの１種又は２種以上が使用できる。この粉状のＸ線造影材は、歯科用Ｘ線造影性ペースト組成物中に２５〜８０重量％である。２５重量％未満では歯科用Ｘ線造影性ペースト組成物の使用量が少ないときに適切なＸ線造影性が得られず、８０重量％を超えると歯科用Ｘ線造影性ペースト組成物の長期保存性が悪くなる。
【００１５】
本発明に係る歯科用Ｘ線造影性ペースト組成物は前述の各成分以外に、齲蝕予防効果を持つ(ｅ)成分であるフッ素化合物を配合すると、Ｘ線撮影の際に歯科用Ｘ線造影性ペースト組成物を歯面に適用すれば、同時に齲蝕を予防することが可能になる。即ち、本発明に係る歯科用Ｘ線造影性ペースト組成物はその使用が歯面の齲蝕による脱灰による窩洞や極微少な窩洞への充填であるで、このときに同時にフッ素化合物を窩洞に適用すれば、齲蝕になり易い窩洞の予防を行うこともできるのである。添加するフッ素化合物は歯科用Ｘ線造影性ペースト組成物中に０.０１〜５重量％配合することが好ましく、特に好ましくは０.０５〜２重量％である。０.０１重量％未満であると齲蝕の予防に十分な再石灰化効果が得られ難く、５重量％を超えると暫間とはいえ人体への安全性の面で好ましくない。
【００１６】
本発明に係る歯科用Ｘ線造影性ペースト組成物には、更に(ｆ)成分として添加剤を配合することができる。この(ｆ)成分としての添加剤は、従来から口腔用の組成物に用いられている各種の緩衝材，甘味料，着色料，保存料，防腐剤，防カビ剤，ｐＨ調整剤，香料等を挙げることができる。
【００１７】
この(ｆ)成分である添加剤は、本発明に係る歯科用Ｘ線造影性ペースト組成物の主成分を構成するものではないので、その配合量は１５重量％以下であることが必要であり、１５重量％を超えて配合すると、他の主成分の配合量が減少して本発明の本来の目的を達成できなくなる虞がある。
【実施例】
【００１８】
以下、実施例及び比較例を示して本発明を具体的に説明するが、本発明は下記の実施例に限定されるものではない。
【００１９】
＜実施例＞
表１に示した配合で実施例及び比較例の歯科用Ｘ線造影性ペースト組成物を作製し、下記の試験を行い評価した。結果を纏めて表１に示す。
【００２０】
＜Ｘ線造影性＞
Ｘ線造影性の試験は「JIS T 6609-1;2005 ウォーターベースセメント−第１部：粉液型酸−塩基性セメント」を参考に行った。即ち、フッ素樹脂製リング（内径１５ｍｍ，厚さ１ｍｍ）の下部にポリエステル製シートを置き、試験体を充填し上部にポリエステル製シートを載せ、ガラス板により圧接し試験片とした。また人歯エナメル質を耐水研磨器により１ｍｍの厚さに研磨して試験体とした。
【００２１】
Ｘ線フィルムを厚さ２ｍｍ以上の鉛シートの上に載せ、その上部に試験片及びアルミニウムステップウェッジ（厚さ０.５ｍｍ〜６ｍｍまで０.５ｍｍステップ）を置くと共に、各試験体も並べて置いて、Ｘ線フィルムとの距離４００ｍｍ，管電圧６５ｋＶ，電流１０ｍＡ，Ｘ線照射時間０.３秒間の各条件でＸ線撮影を行った。Ｘ線フィルムを現像・定着し、写真濃度計を用いて試験片像の光学濃度が相当するアルミニウム相当の厚さ（ｍｍ）を、このフィルムの光学濃度から比較評価した。人歯エナメル質とＸ線造影性とが同等、あるいはそれ以下の場合、実質的にＸ線造影性組成物として役に立たないと判断した。尚、人歯エナメル質のＸ線造影性は２.１ｍｍであった。
【００２２】
＜保存性＞
各試験体をコンポジットレジン用シリンジに充填し、６０℃，ＲＨ７５％に保存し１週間後までのペーストの状態を目視にて観察した。
【００２３】
＜窩洞からの除去性＞
ヒト抜去第３大臼歯に直径２ｍｍ，深さ２ｍｍの円筒形窩洞を形成し、各実施例及び比較例の組成物を充填し、その後、歯科用スプレー「スプレービット４０００Ｌ：ＧＣ社製」により窩洞から水洗・除去できるまでの時間を測定した。
【００２４】
表１より明らかなように、実施例１〜実施例１５に示された本発明に係る歯科用Ｘ線造影性ペースト組成物は、人歯エナメル質に比較して十分に高いＸ線造影性を示し、保存性も良好であり、使用後も容易に水洗・除去できることが分かる。
【００２５】
【表１】
2008189576.tif 000002